(57)【要約】たとえば層間厚みが２．５μｍ以下程度に薄層化された高容量の積層セラミックコンデンサなどの積層セラミック部品を、層間剥がれや内部欠陥などを生じることなく、高い製造歩留まりで製造することができる積層型電子部品の製造方法を提供する。本発明では、グリーンシート１０ａを形成するためのグリーンシート用スラリー中における第１無機顔料粉末に対する第１有機結合材成分の第１重量比率（重量％）を（Ａ）とし、余白パターン層２４を形成するための電極段差吸収用印刷ペースト中における第２無機顔料粉末に対する第２有機結合材成分の第２重量比率（重量％）を（Ｂ）とした場合に、第１重量比率（Ａ）より第２重量比率（Ｂ）が大きい。
2005017928.tif 000002
【特許請求の範囲】
【請求項１】
グリーンシート用スラリーを用いて、グリーンシートを形成する工程と、
前記グリーンシートの上に、内部電極パターン層を形成する工程と、
電極段差吸収用印刷ペーストを用いて、前記内部パターン電極層の段差を埋めるように、前記内部電極パターン層の段差隙間部分に余白パターン層を形成する工程と、
前記余白パターン層と前記内部電極パターン層とが形成された前記グリーンシートを一つの積層単位として、これらの積層単位を複数積層し、積層体を形成する工程と、
前記積層体を焼成する工程とを有する積層セラミック部品の製造方法であって、
前記グリーンシート用スラリーには、第１無機顔料粉末と、第１有機結合剤成分とが含まれ、
前記電極段差吸収用印刷ペーストには、第２無機顔料粉末と、第２有機結合材成分とが含まれ、
前記グリーンシート用スラリー中における前記第１無機顔料粉末に対する第１有機結合材成分の第１重量比率を（Ａ）とし、前記電極段差吸収用印刷ペースト中における前記第２無機顔料粉末に対する第２有機結合材成分の第２重量比率を（Ｂ）とした場合に、
前記第１重量比率（Ａ）より第２重量比率（Ｂ）が大きいことを特徴とする積層セラミック部品の製造方法。
【請求項２】
前記グリーンシートの厚みを３μｍ以下にする請求項１に記載の積層セラミック部品の製造方法。
【請求項３】
前記第１有機結合材成分および／または第２有機結合材成分が、高分子樹脂と可塑剤である請求項１または２に記載の積層セラミック部品の製造方法。
【請求項４】
前記電極段差吸収用印刷ペースト中における前記第２重量比率（Ｂ）が５〜４０重量％であり、しかも、前記無機顔料粉末に対する前記高分子樹脂の重量比率が１０重量％以下であることを特徴とする請求項３に記載の積層セラミック部品の製造方法。
【請求項５】
前記第２重量比率（Ｂ）から前記第１重量比率（Ａ）を引き算した値（Ｂ−Ａ）が１．５以上である請求項１〜４のいずれかに記載の積層セラミック部品の製造方法。
【請求項６】
請求項１〜５のいずれかの製造方法により得られる積層セラミック部品。
【請求項７】
層間厚みが２．５μｍ以下である請求項６に記載の積層セラミック部品。
【発明の詳細な説明】
【技術分野】
【０００１】
【０００２】  本発明は、積層セラミックコンデンサなどの積層セラミック部品の製造方法に係り、特に、セラミックグリーンシート積層体の作製に際して、内部電極パターン層に生ずる隙間を段差吸収用余白パターン層によって埋めることにより、段差の影響を軽減した積層セラミック部品の製造方法に関する。
【背景技術】
【０００３】  たとえば積層セラミックコンデンサの製造は、以下の手順で行われる。
まず、分散剤、高分子樹脂、可塑剤などの不揮発有機成分を含む溶剤中にセラミック誘電体顔料粉末を分散した誘電体スラリーを作製する。次に、この誘電体スラリーを、プラスチック支持体フィルム上にドクターブレード法やノズル法などの手段により塗布・乾燥して誘電体グリーンシートとする。【０００４】  次いで、この誘電体グリーンシート上に、内部電極パターン層を形成する。内部電極パターン層は、導電体ペーストをスクリーン印刷することにより形成するのが一般的である。【０００５】  次に、内部電極パターン層を含む誘電体グリーンシートを支持体ベースフィルムから剥離して、所定の大きさに切断後、内部電極パターン層のパターン位置合わせを行いつつ、複数回、積層した後、加圧および圧着してセラミックグリーン積層体とする。次に、この積層体を、所定のサイズに切断してチップとした後、所定の雰囲気、温度で焼成し、得られた焼成体チップの端部に外部電極を塗布および焼き付けることによって積層セラミックコンデンサが完成する。【０００６】  このような積層セラミックコンデンサの製造過程において、誘電体グリーンシート上に、内部電極パターン層を所定パターンで形成する際に、内部電極パターン層には、電極パターン層が存在しない段差隙間部分（余白パターン）が存在する。この段差状隙間部分のために、内部電極パターン層の表面には、段差が形成される。段差が形成された状態で、内部電極パターン層は、グリーンシートを介して多数積層される。その後、積層体は、加圧して圧着されるため、段差隙間部分は押し潰される。そのため、積層体の積層数が多くなるほど、また、グリーンシートの厚みが薄くなるほど、累積される段差の影響が増大する。【０００７】  その結果、段差状隙間部分が存在しない内部電極パターン層に挟まれているグリーンシートは、より強く圧着されて密度が上がるが、段差状隙間部分が存在する部分に挟まれるグリーンシートの密度は、その他の部分に比較して密度が低下し、積層体中に密度差を生じる。また、段差状隙間部分が存在する部分に挟まれるグリーンシートでは、上下のグリーンシートの密着性が低下していくという問題を生じる。【０００８】  積層体は、その後に切断されてチップ化され、その後に焼成されるが、上述した問題点を内在した積層体を焼成すると、層間で割れやすいと言う課題がある。また、積層体の焼成後に、チップ変形、短絡不良、クラック、デラミネーションなどの構造欠陥が多発するという問題もある。【０００９】  このような問題を解決するため、例えば、下記の特許文献１から特許文献５等に示すように、誘電体ペーストを印刷することによって、所定パターンの内部電極のパターン間に生ずる段差隙間部分を余白パターン層により埋める方法が提案されている。これらの方法によれば、内部電極層を含む面を平坦化することができ、上述した段差に起因するセラミックコンデンサの諸問題を改善することが可能である。【００１０】
【特許文献１】特開昭５６−９４７１９号公報
【特許文献２】特開平３−７４８２０号公報
【特許文献３】特開平９−１０６９２５号公報
【特許文献４】特開２００１−１２６９５１号公報
【特許文献５】特開昭２００１−３５８０３６号公報。
【発明の開示】
【発明が解決しようとする課題】
【００１１】  ところで、近年では、積層セラミックコンデンサの多層化および高容量化が望まれている。そのために、グリーンシートの厚みを３μｍ以下（焼成後の層間厚みで２．５μｍ以下）にする試みが提案されている。【００１２】  しかしながら、このようにグリーンシートの厚みを３μｍ以下に薄層化すると、上記の従来技術による方法では、グリーンシートと余白パターン層との接触面の密着性が弱いことによる問題が新たに生じることが本発明者等により見出された。例えば、積層時において誘電体グリーンシート同士がずれるために、上下の電極層のパターンに位置ずれが発生しやすく、多層化により、この位置ずれが累積して、切断工程で切断不良になるという問題がある。また、切断工程で積層ずれや積層体の割れが発生しやすいという問題を生じている。【００１３】  さらに、その後に引き続いて行われる脱バインダ工程および焼成工程での体積収縮量が、セラミックグリーンシート、内部電極パターン層、段差吸収誘電体（余白パターン層）の各層で微妙に異なるため、発生する応力に接触面が耐えられず、境界に沿って亀裂、割れが発生しやすいという問題も生じている。【００１４】  本発明は、このような実状に鑑みてなされ、その目的は、たとえば層間厚みが２．５μｍ以下程度に薄層化された高容量の積層セラミックコンデンサなどの積層セラミック部品を、層間剥がれや内部欠陥などを生じることなく、高い製造歩留まりで製造することができる積層型電子部品の製造方法を提供することにある。
【課題を解決するための手段】
【００１５】  上記目的を達成するために、本発明に係る積層セラミック部品の製造方法は、
グリーンシート用スラリーを用いて、グリーンシートを形成する工程と、
前記グリーンシートの上に、内部電極パターン層を形成する工程と、
電極段差吸収用印刷ペーストを用いて、前記内部電極パターン層の段差を埋めるように、前記内部電極パターン層の段差隙間部分に余白パターン層を形成する工程と、
前記余白パターン層と前記内部電極パターン層とが形成された前記グリーンシートを一つの積層単位として、これらの積層単位を複数積層し、積層体を形成する工程と、
前記積層体を焼成する工程とを有する積層セラミック部品の製造方法であって、
前記グリーンシート用スラリーには、第１無機顔料粉末と、第１有機結合剤成分とが含まれ、
前記電極段差吸収用印刷ペーストには、第２無機顔料粉末と、第２有機結合材成分とが含まれ、
前記グリーンシート用スラリー中における前記第１無機顔料粉末に対する第１有機結合材成分の第１重量比率（重量％）を（Ａ）とし、前記電極段差吸収用印刷ペースト中における前記第２無機顔料粉末に対する第２有機結合材成分の第２重量比率（重量％）を（Ｂ）とした場合に、
前記第１重量比率（Ａ）より第２重量比率（Ｂ）が大きいことを特徴とする。【００１６】  グリーンシートは、焼成後に、たとえばコンデンサの静電容量を構成する誘電体層となる部分である。このグリーンシートを構成するグリーンシート用スラリー中における第１無機顔料粉末に対する第１有機結合材成分の第１重量比率（Ａ）を大きくしすぎると、第１無機顔料粉末の密度が減少しすぎて、種々の不都合を生じさせる傾向にある。【００１７】  これに対して、余白パターン層は、焼成後のコンデンサの短絡などには影響しない部分である。また、余白パターン層は、グリーンシートに比べて専有面積が少ない。したがって、余白パターン層を構成する電極段差吸収用印刷ペースト中における第２無機顔料粉末に対する第２有機結合材成分の第２重量比率（Ｂ）を第１重量比率（Ａ）より大きくしても、何ら問題はない。【００１８】  むしろ、第２重量比率（Ｂ）を、第１重量比率（Ａ）に比較して大きくすることで、積層方向で相互に接触するグリーンシートと余白パターン層との密着性を向上させることができる。なお、電極段差吸収用印刷ペースト中の有機結合剤成分の量を、グリーンシート用スラリー中の有機結合剤成分より多くすることで、グリーンシートと余白パターン層との接触面における密着性を向上させることが可能となることは、本発明者等により初めて見出された。【００１９】  本発明では、特にグリーンシートの厚みを３μｍ以下（焼成後の積層体における層間厚みが２．５μｍ以下）に薄層化された高容量の積層セラミックコンデンサなどの積層セラミック部品を製造する場合でも、グリーンシートと余白パターン層との密着性を向上させることができる。【００２０】  そのため、積層時においてグリーンシート同士がずれることが無くなり、上下の電極層のパターンに位置ずれが発生し難く、多層化によっても、位置ずれが累積せず、積層体の切断工程で切断不良になるおそれも少ない。また、切断工程で積層ずれや積層体の割れなども発生しにくい。さらに、その後に引き続いて行われる脱バインダ工程および焼成工程においても、積層体の境界に沿って亀裂、割れが発生し難い。したがって、本発明では、層間剥がれや内部欠陥などを生じることなく、高い製造歩留まりで、積層セラミック部品を製造することができる。【００２１】  しかも、本発明では、内部電極パターン層の段差隙間部分には、余白パターン層が形成され、内部電極パターン層の表面が段差のない平坦な面になっていることから、段差に起因する積層時または焼成後の不都合を解消することができる。【００２２】  前記第１有機結合材成分および／または第２有機結合材成分は、高分子樹脂と可塑剤とで構成される。【００２３】  好ましくは、前記電極段差吸収用印刷ペースト中における前記第２重量比率（Ｂ）が５〜４０重量％である。この比率が小さすぎると、本発明の効果が少なく、大きすぎると、過剰な可塑剤が印刷面にしみ出たり、グリーンシート側にしみ込み易く、シート物性を劣化させやすい。また、誘電体無機顔料に対する有機物成分量が相対的に多くなり、無機顔料粉末の密度が減少する結果、脱バインダに要する時間が長くなるほか、脱バインダ工程での体積収縮が増大や、電極層の変形、���ラック増大という問題につながりやすい。【００２４】  好ましくは、前記無機顔料粉末に対する前記高分子樹脂の重量比率が１０重量％以下である。高分子樹脂は、乾燥後の余白パターン層の膜中に固形分として存在するため、１０重量％を越えると、無機顔料粉末の密度が減少する結果、脱バインダ工程における体積収縮の増大や、電極層の変形、クラックの増大を発生しやすくなる傾向にある。【００２５】  好ましくは、前記第２重量比率（Ｂ）から前記第１重量比率（Ａ）を引き算した値（Ｂ−Ａ）が１．５以上である。（Ｂ−Ａ）が小さすぎると、本発明の効果が少ない。【００２６】  本発明に係る積層セラミック部品は、上記の何れかの製造方法により得られる。本発明において、積層セラミック部品としては、特に限定されず、積層セラミックコンデンサ、積層インダクタなどが例示される。
【図面の簡単な説明】
【００２７】［図１］図１は本発明の一実施形態に係る製造方法により得られる積層セラミックコンデンサの概略断面図である。
［図２］図２は図１に示す積層セラミックコンデンサを製造する過程を示す要部断面図である。
［図３］図３は図２の続きの工程を示す概略断面図である。
【発明を実施するための最良の形態】
【００２８】  以下、本発明を、図面に示す実施形態に基づき説明する。
まず、本発明に係る電子部品の一実施形態として、積層セラミックコンデンサの全体構成について説明する。【００２９】  図１に示すように、本実施形態に係る積層セラミックコンデンサ２は、コンデンサ素体４と、第１端子電極６と第２端子電極８とを有する。コンデンサ素体４は、誘電体層１０と、内部電極層１２とを有し、誘電体層１０の間に、これらの内部電極層１２が交互に積層してある。交互に積層される一方の内部電極層１２は、コンデンサ素体４の第１端部の外側に形成してある第１端子電極６の内側に対して電気的に接続してある。また、交互に積層される他方の内部電極層１２は、コンデンサ素体４の第２端部の外側に形成してある第２端子電極８の内側に対して電気的に接続してある。【００３０】  誘電体層１０の材質は、特に限定されず、たとえばチタン酸カルシウム、チタン酸ストロンチウムおよび／またはチタン酸バリウムなどの誘電体材料で構成される。各誘電体層１０の厚みは、特に限定されないが、数μｍ〜数百μｍのものが一般的である。特に本実施形態では、好ましくは５μｍ以下、より好ましくは２．５μｍ以下、特に好ましくは１．５μｍ以下に薄層化されている。【００３１】  内部電極層１２の材質は、特に限定されず、ニッケル、ニッケル合金、銀、パラジウム、銅、銅合金、その他の金属または合金で構成される。内部電極層１２の厚みは、誘電体層１０の厚み以下の厚みである。【００３２】  端子電極６および８の材質も特に限定されないが、通常、銅や銅合金、ニッケルやニッケル合金などが用いられるが、銀や銀とパラジウムの合金なども使用することができる。端子電極６および８の厚みも特に限定されないが、通常１０〜５０μｍ程度である。【００３３】  積層セラミックコンデンサ２の形状やサイズは、目的や用途に応じて適宜決定すればよい。積層セラミックコンデンサ２が直方体形状の場合は、通常、縦（０．６〜５．６ｍｍ、好ましくは０．６〜３．２ｍｍ）×横（０．３〜５．０ｍｍ、好ましくは０．３〜１．６ｍｍ）×厚み（０．１〜１．９ｍｍ、好ましくは０．３〜１．６ｍｍ）程度である。【００３４】  次に、本実施形態に係る積層セラミックコンデンサ２の製造方法の一例を説明する。【００３５】  まず、焼成後に図１に示す誘電体層１０を構成することになるセラミックグリーンシートを製造するために、誘電体スラリー（グリーンシート用スラリー）を準備する。
誘電体スラリーは、誘電体無機原料（セラミック粉体／第１無機顔料粉末）と有機ビヒクルとを混練して得られる有機溶剤系ペーストで構成される。【００３６】  誘電体無機原料としては、特に限定されず、チタン酸バリウム、鉛含有ペロブスカイト、アルミナなどのほか、温度補償用材料や高誘電率系材料としての機能発現のための各種無機添加物を含有した組成系を適宜選択して使用することができる。これらの原料は、複合酸化物や酸化物となる各種化合物、たとえば炭酸塩、硝酸塩、水酸化物、有機金属化合物などから適宜選択され、混合して用いることができる。誘電体原料は、通常、平均粒子径が０．４μｍ以下、好ましくは０．１〜３．０μｍ程度の粉体として用いられる。なお、きわめて薄いグリーンシートを形成するためには、グリーンシート厚みよりも細かい粉体を使用することが望ましい。【００３７】  有機ビヒクルとは、有機結合材成分を有機溶剤中に溶解したものである。有機結合材成分とは、バインダ樹脂としての高分子樹脂、あるいは高分子樹脂と可塑剤とを意味するものとする。【００３８】  有機ビヒクルに用いられる有機溶剤は、特に限定されず、アセトン、トルエン、メチルエチルケトン、メチルアルコール、エチルアルコール、イソプロピルアルコール、キシレンなどの有機溶剤が用いられる。【００３９】  有機ビヒクルに用いられる高分子樹脂としては、特に限定されず、セルロースエステル、セルロースエーテルなどの各種セルロース誘導体を含むセルロース系樹脂、アセタール樹脂、ブチラール樹脂、アクリル酸、およびその誘導体を重合したアクリル系樹脂、メタクリル酸、およびその誘導体を重合したメタクリル系樹脂、エチレン、あるいはプロピレンと酢酸ビニル、アクリル酸、アクリル酸エステル、メタクリル酸、メタクリル酸エステル、グリシジル酸、グリシジル酸エステルなどとの各種共重合体を含むオレフィン系樹脂、ウレタン樹脂、エポキシ樹脂などが例示され、これらの中の一種、あるいは複数種を、適宜、選択することができる。【００４０】  可塑剤としては、特に限定されないが、フタル酸ジメチル、フタル酸ジエチル、フタル酸ジブチル、フタル酸ジオクチル、フタル酸ベンジルブチルなどのフタル酸エステルのほか脂肪族二塩基酸エステル、リン酸エステルなどが使用される。【００４１】  誘電体スラリー中の有機結合剤成分（高分子樹脂＋可塑剤）は、通常、誘電体無機顔料粉末に対して３〜１６重量％が望ましく、添加される可塑剤量は、高分子樹脂に対して１００重量％以下が望ましい。有機結合剤成分が３重量％以下では、無機顔料粉末を結合する効果が少なく、グリーンシートから無機顔料が粉落ちしやすく、シートの強度が劣化する傾向にある。また、有機結合剤成分が１６重量％を越えると、誘電体無機顔料粉末に対する有機物成分量が相対的に多くなる結果、脱バインダに要する時間が長くなるほか、誘電体無機顔料粉末のグリーンシート中における密度が低下するため、脱バインダ工程での体積収縮が増大し、最終のチップ寸法精度の低下や電極層の変形、クラック増大という問題につながる傾向にある。また、可塑剤量が１００重量％を越えると、誘電体グリーンシートの強度が低下し、また、支持体フィルムから剥離し難く��るなどの理由でシート中の欠陥が増加する傾向にある。【００４２】  誘電体スラリー中には、必要に応じて各種分散剤、帯電除剤、剥離剤などの添加物が含有されても良い。ただし、これらの総含有量は、無機顔料粉末に対して１０重量％以下とすることが望ましい。【００４３】  次に、上記誘電体スラリーを用いて、ドクターブレード法などにより、図２に示すように、支持シートとしてのキャリアシート２０上に、好ましくは３．０μｍ以下、さらに好ましくは０．５〜２．５μｍ程度の厚みで、グリーンシート１０ａを形成する。グリーンシート１０ａは、キャリアシート３０に形成された後に乾燥される。グリーンシート１０ａの乾燥温度は、好ましくは５０〜１００℃であり、乾燥時間は、好ましくは１〜５分である。【００４４】  キャリアシート２０としては、たとえばＰＥＴフィルムなどが用いられ、剥離性を改善するために、シリコンなどがコーティングしてあるものが好ましい。これらのキャリアシート２０の厚みは、特に限定されないが、好ましくは、５〜１００μｍである。【００４５】  次に、本実施形態では、図２に示すように、印刷法または転写法などにより、グリーンシート１０ａの表面に、所定パターンの内部電極パターン層１２ａと、その内部電極パターン層１２ａと実質的に同じ厚みの余白パターン層２４とを形成する。以下の説明では、厚膜法の１種であるスクリーン印刷法あるいはグラビア印刷法により、所定パターンの内部電極パターン層１２ａおよび余白パターン層２４を形成する方法について説明する。【００４６】  まず、電極ペーストを準備する。電極ペーストは、各種導電性金属や合金からなる導電体材料、あるいは焼成後に上記した導電体材料となる各種酸化物、有機金属化合物、またはレジネート等と、有機ビヒクルとを混練して調製する。【００４７】  電極ペーストを製造する際に用いる導体材料としては、ＮｉやＮｉ合金さらにはこれらの混合物を用いる。このような導体材料は、球状、リン片状等、その形状に特に制限はなく、また、これらの形状のものが混合したものであってもよい。また、導体材料の平均粒子径は、通常、０．０５〜１μｍ、好ましくは０．１〜０．５μｍ程度のものを用いればよい。【００４８】  電極ペーストのための有機ビヒクルは、電極段差吸収用印刷ペーストのための有機ビヒクルと同様なものが用いられる。【００４９】  グリーンシート１０ａの表面に、所定パターンの電極ペースト層を印刷法で形成した後、またはその前に、電極パターン層１２ａが形成されていないグリーンシート１０ａの表面に、電極パターン層１２ａと実質的に同じ厚みの余白パターン層２４を形成する。すなわち、所定パターンの内部電極パターン層１２ａの段差を埋めるように、内部電極パターン層１２ａの段差隙間部分に余白パターン層２４を形成する。【００５０】  図２に示す余白パターン層２４は、電極段差吸収用印刷ペーストを用いる印刷法などの厚膜形成方法により、グリーンシート１０ａの表面に形成する事ができる。厚膜法の１種であるスクリーン印刷法により、グリーンシート１０ａの表面に余白パターン層２４（図２）を形成する場合には、以下のようにして行う。【００５１】  まず、電極段差吸収用印刷ペーストを準備す��。電極段差吸収用印刷ペーストは、誘電体原料（セラミック粉末）と有機ビヒクルとを混練して得られる。【００５２】  電極段差吸収用印刷ペーストを製造する際に用いる誘電体材料（第２無機顔料粉末）としては、グリーンシート１０ａを構成する誘電体と同じ誘電体粒子を用いて作製される。電極段差吸収用印刷ペーストには、誘電体粒子と、有機ビヒクルとが含まれる。【００５３】  電極段差吸収用印刷ペーストにおける有機結合材成分（高分子樹脂＋可塑剤）と、各種添加物は、グリーンシート用スラリーに用いられるものと同様なものが用いられる。ただし、これらは、必ずしも、グリーンシート用スラリーに用いられるものと全く同じものである必要はなく、異なっていても良い。また有機ビヒクルを構成する溶剤は、ターピネオール、ジヒドロターピネオール、ジエチレングリコールモノブチルエーテル、ジエチレングリコールモノブチルエーテルアセタートなどの高沸点溶剤が用いられる。【００５４】  本実施形態では、グリーンシート用スラリー中の誘電体無機顔料粉末に対する有機結合剤成分の比率（第１重量％（Ａ））に対し、電極段差吸収用印刷ペースト中の誘電体無機顔料粉末に対する有機結合剤成分の比率（第２重量％（Ｂ））を、大きくしてある。たとえばＢ−Ａ≧１．５にしている。また、電極段差吸収用印刷ペースト中の誘電体無機顔料粉末に対する高分子樹脂の比率は１０重量％以下が望ましい。【００５５】  高分子樹脂は、ペーストの乾燥膜中に固形分として存在するため、１０重量％を越えると無機顔料粉末の密度が減少する結果、脱バインダ工程における体積収縮の増大や、電極層の変形、クラック増大という問題につながる傾向にある。一方、電極段差吸収用印刷ペースト中の誘電体無機顔料粉末に対する有機結合材成分の比率は、５〜４０重量％の範囲が望ましい。【００５６】  ５重量％以下では、段差吸収のための余白パターン層２４の強度が弱まり、無機顔料が粉落ちしやすく、また、積層時の誘電体グリーンシートに対する密着性が少なくなるため、積層不良などの問題を生ずる傾向にある。また、４０重量％以上になると、過剰な可塑剤が印刷面にしみ出たり、誘電体グリーンシート側にしみ込み、シート物性を劣化させやすく、また、誘電体無機顔料に対する有機物成分量が相対的に多くなり、無機顔料粉末の密度が減少する結果、脱バインダに要する時間が長くなるほか、脱バインダ工程での体積収縮が増大や、電極層の変形、クラック増大という問題につながりやすい。【００５７】  電極層１２ａおよび余白パターン層２４が形成されたグリーンシート１０ａを積層させるには、たとえば、これらの積層構造を一つの積層単位Ｕ１として、図３に示すように、これらの積層単位Ｕ１を複数積層し、積層体３０を形成すればよい。図３に示すように、積層単位Ｕ１の積層に際しては、隣接して積層される積層単位Ｕ１における電極層１２ａは、相互に互い違いの位置関係になるように積層される。【００５８】  積層体３０が完成した後には、切断線Ｘに沿って積層体３０は切断され、焼成後に図１に示すコンデンサ素体４となるグリーンチップが得られる。なお、実際の積層体３０における積層方向の上下には、電極層が形成されない厚めの外装用グリーンシートが積層される。【００５９】  切断後のグリーンチップは、脱バインダ処理、焼成処理が行われ、そして、誘電体層を再酸化させるため、熱処理が行われる。【００６０】  脱バインダ処理は、通常の条件で行えばよいが、内部電極層の導電体材料にＮｉやＮｉ合金等の卑金属を用いる場合、特に下記の条件で行うことが好ましい。【００６１】  昇温速度：５〜３００℃／時間、
保持温度：２００〜６００℃、
保持時間：０．５〜２０時間、
雰囲気：空気あるいは加湿したＮ２とＨ２との混合ガス。【００６２】  焼成条件は、下記の条件が好ましい。
昇温速度：５０〜５００℃／時間、
保持温度：１１００〜１３００℃、
保持時間：０．５〜８時間、
冷却速度：５０〜５００℃／時間、
雰囲気ガス：加湿したＮ２とＨ２との混合ガス等。【００６３】  ただし、焼成時の空気雰囲気中の酸素分圧は、１０−２Ｐａ以下、特に１０−２〜１０−８Ｐａにて行うことが好ましい。前記範囲を超えると、内部電極層が酸化する傾向にあり、また、酸素分圧があまり低すぎると、内部電極層の電極材料が異常焼結を起こし、途切れてしまう傾向にある。【００６４】  このような焼成を行った後の熱処理は、保持温度または最高温度を、好ましくは１０００℃以上、さらに好ましくは１０００〜１１００℃として行うことが好ましい。熱処理時の保持温度または最高温度が、前記範囲未満では誘電体材料の酸化が不十分なために絶縁抵抗寿命が短くなる傾向にあり、前記範囲をこえると内部電極のＮｉが酸化し、容量が低下するだけでなく、誘電体素地と反応してしまい、寿命も短くなる傾向にある。熱処理の際の酸素分圧は、焼成時の還元雰囲気よりも高い酸素分圧であり、好ましくは１０−３Ｐａ〜１Ｐａ、より好ましくは１０−２Ｐａ〜１Ｐａである。前記範囲未満では、誘電体層２の再酸化が困難であり、前記範囲をこえると内部電極層１２が酸化する傾向にある。【００６５】  このようにして得られた焼結体（素子本体４）には、例えばバレル研磨、サンドプラスト等にて端面研磨を施し、端子電極用ペーストを焼きつけて端子電極６，８上にめっき等を行うことにより端子電極６，８が形成される。
このようにして製造された本発明の積層セラミックコンデンサは、ハンダ付等によりプリント基板上などに実装され、各種電子機器等に使用される。【００６６】  本実施形態に係る積層セラミックコンデンサの製造方法では、電極段差吸収用印刷ペースト中における無機顔料粉末に対する有機結合材成分の第２重量比率（Ｂ）を、グリーンシート用スラリー中における無機顔料粉末に対する有機結合材成分の第１重量比率（Ａ）に比較して大きくしてある。このため、積層体３０において、積層方向に接触するグリーンシート１０ａと余白パターン層２４との密着性を向上させることができる。【００６７】  その結果、本実施形態では、特にグリーンシートの厚みを３μｍ以下（焼成後の積層体における層間厚みが２．５μｍ以下）に薄層化された高容量の積層セラミックコンデンサなどの積層セラミック部品を製造する場合でも、グリーンシート１０ａと余白パターン層２４との密着性を向上させることができる。【００６８】  そのため、積層時においてグリーンシート１０ａ同士がずれることが無くなり、上下の電極層１２ａのパターンに位置ずれが発生し難く、多層化によっても、位置ずれが累積せず、積層体３０の切断工程で切断不良になるおそれも少ない。また、切断工程で積層ずれや積層体の割れなども発生しにくい。さらに、その後に引き続いて行われる脱バインダ工程および焼成工程においても、積層体３０の境界に沿って亀裂、割れが発生し難い。したがって、本実施形態では、層間剥がれや内部欠陥などを生じることなく、高い製造歩留まりで、積層セラミックコンデンサを製造することができる。【００６９】  しかも、本実施形態では、内部電極パターン層１２ａの段差隙間部分には、余白パターン層２４が形成され、内部電極パターン層１２ａの表面が段差のない平坦な面になっていることから、段差に起因する積層時または焼成後の不都合を解消することができる。【００７０】  なお、本発明は、上述した実施形態に限定されるものではなく、本発明の範囲内で種々に改変することができる。
たとえば、本発明の方法は、積層セラミックコンデンサの製造方法に限らず、その他の積層型電子部品の製造方法としても適用することが可能である。
【実施例】
【００７１】  以下、本発明をさらに詳細な実施例に基づき説明するが、本発明はこれら実施例に限定されない。【００７２】  ［実施例１］
グリーンシート用スラリーの作製
出発原料として、平均粒径が０．３５μｍのＢａＴｉＯ３粉体（ＢＴ−０２／堺化学工業（株））を用いた。このＢａＴｉＯ３粉体１００モルに対して、（Ｂａ０．６Ｃａ０．４）ＳｉＯ３：３モル％、Ｙ２Ｏ３：２モル％、ＭｇＣＯ３：２モル％（ＭｇＯ換算）、ＭｎＣＯ３：０．４モル％（ＭｎＯ換算）およびＶ２Ｏ５：０．１モル％になるように、ボールミルにより１６時間湿式混合し、次いで、スプレードライヤーで乾燥させて誘電体無機顔料粉末とした。【００７３】  上述の誘電体無機顔料粉末１００重量部と、ポリビニルブチラール樹脂（ＰＶＢ）６重量部と、可塑剤としてフタル酸ジオクチル（ＤＯＰ）３重量部と、メチルエチルケトン６０重量部と、エタノール４０重量部と、トルエン２０重量部とを、直径１ｍｍのジルコニア製メディアを入れたボールミルで２０時間湿式混合して、誘電体スラリー（グリーンシート用スラリー）を得た。誘電体スラリー中の有機結合成分の比率は、誘電体無機顔料粉末に対して９重量％であった。【００７４】 内部電極用ペースト（転写される電極層用ペースト）
平均粒径が０．４μｍのＮｉ粒子１００質量部に対して、
有機ビヒクル：１００質量部（エチルセルロース樹脂５質量部をターピネオール９５質量部に溶解したもの）
を添加して、３本ロールにより混練し、内部電極用ペーストとした。【００７５】 電極段差吸収用印刷ペーストの作製
上述のグリーンシート用スラリーで用いたものと同じ誘電体無機顔料粉末１００重量部に対して、高分子樹脂としてのエチルセルロース樹脂４．５重量部と、可塑剤としてのフタル酸ベンジルブチル（ＢＢＰ）６．３重量部と、溶剤としてのテルピネオール９０重量部とを加え、直径１ｍｍのジルコニア製メディアを入れたミキサーミルで１５時間湿式混合して、電極段差吸収用印刷ペーストとした。【００７６】  この電極段差吸収用印刷ペースト中の有機結合成分（高分子樹脂＋可塑剤）の比率は、誘電体無機顔料粉末に対して１０．８重量％であり、上述のグリーンシート用スラリー中の有機結合成分比率９重量％より、１．８重量％多い組成となっている。また、この電極段差吸収用印刷ペースト中の可塑剤量は、高分子樹脂に対して１４０重量％となっている。【００７７】 積層セラミックコンデンサ試料の作製
上記のようにして得られたグリーンシート用スラリーを用いて、キャリアシート上にノズル法により誘電体スラリー膜を形成し、乾燥して厚さ３μｍの誘電体グリーンシート１０ａを得た。この誘電体グリーンシート１０ａ上に、上記の導電体ペーストを用いて、内部電極層となる所定パターンの内部電極パターン層１２ａをスクリーン印刷した。【００７８】  乾燥後の電極層１２ａの厚みは１．５μｍであった。次に、内部電極パターン層１２ａの印刷によって生じた電極段差を埋めるために、上記の電極段差吸収用印刷ペーストを用いて、電極パターンに相応する部分を除く段差隙間部分に、余白パターン層２４をスクリーン印刷した。乾燥後の余白パターン層２４の厚みは１．５μｍであった。【００７９】  次いで、内部電極パターン層１２ａと余白パターン層２４を設けた誘電体グリーンシート１０ａを内部電極パターン層１２ａが交互に形成された構造となるように位置合わせをしながら積層して３００層の積層体３０を得た。この積層体３０の上下を厚み１００μｍの誘電体のみの外装用シートで挟み、プレス、切断してセラミックグリーン積層体チップとした。【００８０】 特性評価
得られたチップに層間剥がれはなく、切断不良はなかった。このチップを脱バインダ処理し、常法に従って焼成してコンデンサ素体とした。このコンデンサ素体の両端面に外部電極を設けて積層セラミックコンデンサ試料を完成させた。得られた試料チップの外観検査と断面観察によりワレ、クラック、内部の層間剥離、構造破壊の有無を調べたが、これらの内部欠陥率は０％であり、また層間厚みは２．２μｍであった。これらの結果を表１にまとめて示す。【００８１】
2005017928.tif 000003
2005017928.tif 000004
【００８２】
2005017928.tif 000005
2005017928.tif 000006
【００８３】  ［実施例２］
電極段差吸収用印刷ペーストにおいて、可塑剤量を１１．３重量部とした以外は実施例１と同様にして積層セラミックコンデンサ試料の作製を行った。この場合、誘印刷ペースト中の可塑剤量は、高分子樹脂に対して２５０重量％であった。また、有機結合成分の比率は、誘電体無機顔料粉末に対して１５．８重量％であり、誘電体スラリー中の有機結合成分比率９重量％より、６．８重量％多い組成であった。【００８４】  得られたセラミックグリーン積層体チップは、実施例１と同様に層間剥がれはなく、切断不良はなかった。また、焼成後に得られた試料チップ中には、実施例１と同様に内部欠陥は認められず、層間厚みは２．１μｍであった。これらの結果を表１にまとめて示す。【００８５】  ［実施例３］
電極段差吸収用印刷ペーストにおいて、高分子樹脂としてブチラール樹脂を６重量部と、可塑剤としてフタル酸ジオクチル（ＤＯＰ）を４．８重量部とを用いた以外は、実施例１と同様にして積層セラミックコンデンサ試料の作製を行った。この場合、印刷ペースト中の可塑剤量は、高分子樹脂に対して８０重量％であった。また、有機結合成分の比率は、誘電体無機顔料粉末に対して１０．８重量％であり、誘電体スラリー中の有機結合成分比率９重量％より１．８重量％多い組成であった。【００８６】  得られたセラミックグリーン積層体チップは、実施例１と同様に、層間剥がれはなく、切断不良はなかった。また、焼成後に得られた試料チップの層間厚みは２．２μｍであり、内部欠陥は認められなかった。これらの結果を表１にまとめて示す。【００８７】  ［実施例４］
実施例１と同じグリーンシート用スラリーを用いて、乾燥厚み２．４μｍの誘電体グリーンシートを作製した。また、高分子樹脂としてブチラール樹脂を６重量部と、可塑剤としてフタル酸ジオクチル（ＤＯＰ）を６重量部とした以外は、実施例１と同様にして、電極段差吸収用印刷ペーストを作製した。【００８８】  これらの誘電体グリーンシートと電極段差吸収用印刷ペーストとを使用した以外は、実施例１と同様にして積層セラミックコンデンサ試料の作製を行った。この場合、印刷ペースト中の可塑剤量は、高分子樹脂に対して１００重量％であり、有機結合成分の比率は、誘電体無機顔料粉末に対して１２重量％であり、誘電体スラリー中の有機結合成分比率９重量％より３重量％多い組成であった。【００８９】  得られたセラミックグリーン積層体チップは、実施例１と同様に層間剥がれはなく、切断不良はなかった。また、焼成後に得られた試料チップ中に内部欠陥は認められず、層間厚みは１．６μｍであった。これらの結果を表１にまとめて示す。【００９０】  ［実施例５］
電極段差吸収用印刷ペーストにおいて、高分子樹脂としてブチラール樹脂を９重量部と、可塑剤としてフタル酸ジオクチル（ＤＯＰ）を２．７重量部とした以外は、実施例１と同様にして積層セラミックコンデンサ試料の作製を行った。この場合、印刷ペースト中の可塑剤量は、高分子樹脂に対して３０重量％であり、有機結合成分の比率は、誘電体無機顔料粉末に対して１１．７重量％であり、誘電体スラリー中の有機結合成分比率９重量％より２．７重量％多い組成であった。【００９１】  得られたセラミックグリーン積層体チップは、実施例１と同様に、層間剥がれはなく、切断不良はなかった。また、焼成後に得られた試料チップの層間厚みは２．２μｍであり、内部欠陥は認められなかった。これらの結果を表１にまとめて示す。【００９２】 比較例１
電極段差吸収用印刷ペーストにおいて、可塑剤を添加せず、また、高分子樹脂としてポリビニルブチラール樹脂を９重量部とした以外は、実施例１と同様にして、誘電体グリーンシート上に、電極層と余白パターン層を形成した。【００９３】  この場合、電極段差吸収用印刷ペースト中には可塑剤が含まれず、また、電極段差吸収用印刷ペースト中の有機結合成分の比率は、誘電体無機顔料粉末に対して９重量％であり、誘電体スラリー中の有機結合成分比率９重量％と同じ割合であった。【００９４】  実施例１と同様に、電極層と余白パターン層を設けた誘電体グリーンシートを積層、プレスして、切断したが、電極・段差吸収面と誘電体シート面の接着が弱く、切断後に層間剥がれが多発したため、積層体チップとすることができなかった。これらの結果を表２にまとめて示す。【００９５】 比較例２
電極段差吸収用印刷ペーストにおいて、可塑剤量を０．９重量部とした以外は、実施例１と同様にして誘電体グリーンシート上に電極層と余白パターン層を形成した。【００９６】  この場合、電極段差吸収用印刷ペースト中の可塑剤量は高分子樹脂に対して２０重量％であり、有機結合成分の比率は、誘電体無機顔料粉末に対して５．４重量％であり、誘電体スラリー中の有機結合成分比率９重量％より３．６重量％少ない組成であった。【００９７】  実施例１と同様に、電極層と余白パターン層を設けた誘電体グリーンシートを積層、プレスして、切断したが、電極・段差吸収面と誘電体シート面の接着が弱く、切断後に層間剥がれが多発しため積層体チップとすることができなかった。これらの結果を表２にまとめて示す。【００９８】 比較例３
電極段差吸収用印刷ペーストにおいて、高分子樹脂としてエチルセルロース樹脂を６重量部と、可塑剤としてフタル酸ベンジルブチル（ＢＢＰ）を１．５重量部とした以外は、実施例１と同様にして、誘電体グリーンシート上に電極層と余白パターン層を形成した。【００９９】  この場合、電極段差吸収用印刷ペースト中の可塑剤量は高分子樹脂に対して２５重量％であり、有機結合成分の比率は、誘電体無機顔料粉末に対して７．５重量％であり、誘電体スラリー中の有機結合成分比率９重量％より１．５重量％少ない組成であった。【０１００】  実施例１と同様に、電極層と余白パターン層とを設けた誘電体グリーンシートを積層、プレスして、切断したが、層間剥がれのあるチップがあり、切断歩留まりは５０％であった。実施例１と同様にして焼成した試料中の内部欠陥率は５０％となった。これらの結果を表２にまとめて示す。【０１０１】 参考例１
電極段差吸収用印刷ペーストにおいて、可塑剤を添加せず、また、高分子樹脂としてブチラール樹脂を１０重量部とした以外は、実施例１と同様にして誘電体グリーンシート上に電極層と余白パターン層を形成した。【０１０２】  この場合、電極段差吸収用印刷ペースト中には可塑剤が含まれず、また、電極段差吸収用印刷ペースト中の有機結合成分の比率は、誘電体無機顔料粉末に対して１０重量％であり、誘電体スラリー中の有機結合成分比率９重量％より１重量％多くなっていた。【０１０３】  実施例１と同様に、電極層と余白パターン層を設けた誘電体グリーンシートを積層、プレスして、切断した。切断歩留まりは８５％であり、積層性は良好であったが、樹脂量が多いため、焼成過程の収縮率が大きく、実施例１と同様にして焼成した試料中の内部欠陥率は４０％となった。これらの結果を表２にまとめて示す。【０１０４】  参考例１と実施例１とを比較することで、グリーンシート用スラリー中の誘電体無機顔料粉末に対する有機結合剤成分の比率をＡとし、電極段差吸収用印刷ペースト中の誘電体無機顔料粉末に対する有機結合剤成分の比率をＢとした場合に、Ｂ−Ａ≧１．５が好ましいことが確認できた。【０１０５】  以上説明してきたように、本発明によれば、たとえば層間厚みが２．５μｍ以下程度に薄層化された高容量の積層セラミックコンデンサなどの積層セラミック部品を、層間剥がれや内部欠陥などを生じることなく、高い製造歩留まりで製造することができる。
【図１】
2005017928.tif 000007
【図２】
2005017928.tif 000008
【図３】
2005017928.tif 000009
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
グリーンシート用スラリーを用いて、グリーンシートを形成する工程と、
前記グリーンシートの上に、内部電極パターン層を形成する工程と、
電極段差吸収用印刷ペーストを用いて、前記内部パターン電極層の段差を埋めるように、前記内部電極パターン層の段差隙間部分に余白パターン層を形成する工程と、
前記余白パターン層と前記内部電極パターン層とが形成された前記グリーンシートを一つの積層単位として、これらの積層単位を複数積層し、積層体を形成する工程と、
前記積層体を焼成する工程とを有する積層セラミック部品の製造方法であって、
前記グリーンシート用スラリーには、第１無機顔料粉末と、第１有機結合剤成分とが含まれ、
前記電極段差吸収用印刷ペーストには、第２無機顔料粉末と、第２有機結合材成分とが含まれ、
前記グリーンシート用スラリー中における前記第１無機顔料粉末に対する第１有機結合材成分の第１重量比率を（Ａ）とし、前記電極段差吸収用印刷ペースト中における前記第２無機顔料粉末に対する第２有機結合材成分の第２重量比率を（Ｂ）とした場合に、
前記第１重量比率（Ａ）より第２重量比率（Ｂ）が大きく、
前記第２有機結合材成分が、エチルセルロースと、フタル酸ジオクチルとを有し、
前記第２無機顔料粉末に対する前記フタル酸ジオクチルの重量比率が前記エチルセルロースの重量比率より大きく、
前記第２無機顔料粉末に対する前記フタル酸ジオクチルの重量比率が６．３％以上１１．３％以下であり、
前記第１無機顔料粉末に対する前記第１有機結合材成分の重量比率が１０重量％未満であることを特徴とする積層セラミック部品の製造方法。
【請求項２】
前記第１有機結合材成分が、ポリビニルブチラールと、フタル酸ジオクチルとを有する請求項１に記載の積層セラミック部品の製造方法。
【請求項３】
前記グリーンシートの厚みを３μｍ以下にする請求項１または２に記載の積層セラミック部品の製造方法。
【請求項４】
前記電極段差吸収用印刷ペースト中における前記第２重量比率（Ｂ）が５〜４０重量％であり、しかも、前記無機顔料粉末に対する前記高分子樹脂の重量比率が１０重量％以下であることを特徴とする請求項３に記載の積層セラミック部品の製造方法。
【請求項５】
前記第２重量比率（Ｂ）から前記第１重量比率（Ａ）を引き算した値（Ｂ−Ａ）が１．５以上である請求項１〜４のいずれかに記載の積層セラミック部品の製造方法。
【請求項６】
請求項１〜５のいずれかの製造方法により得られる積層セラミック部品。
【請求項７】
層間厚みが２．５μｍ以下である請求項６に記載の積層セラミック部品。
【請求項８】
第２重量比率（Ｂ）から第１重量比率（Ａ）を引き算した値（Ｂ−Ａ）が６．８以上である請求項１〜６のいずれかに記載の積層セラミック部品。
【請求項９】
グリーンシート用スラリーを用いて、グリーンシートを形成する工程と、
前記グリーンシートの上に、内部電極パターン層を形成する工程と、
電極段差吸収用印刷ペーストを用いて、前記内部パターン電極層の段差を埋めるように、前記内部電極パターン層の段差隙間部分に余白パターン層を形成する工程と、
前記余白パターン層と前記内部電極パターン層とが形成された前記グリーンシートを一つの積層単位として、これらの積層単位を複数積層し、積層体を形成する工程と、
前記積層体を焼成する工程とを有する積層セラミック部品の製造方法であって、
前記グリーンシート用スラリーには、第１無機顔料粉末と、第１有機結合剤成分とが含まれ、
前記電極段差吸収用印刷ペーストには、第２無機顔料粉末と、第２有機結合材成分とが含まれ、
前記グリーンシート用スラリー中における前記第１無機顔料粉末に対する第１有機結合材成分の第１重量比率を（Ａ）とし、前記電極段差吸収用印刷ペースト中における前記第２無機顔料粉末に対する第２有機結合材成分の第２重量比率を（Ｂ）とした場合に、
前記第１重量比率（Ａ）より第２重量比率（Ｂ）が大きく、
前記第２有機結合材成分が、エチルセルロースと、フタル酸ジオクチルとを有し、
前記第２無機顔料粉末に対する前記フタル酸ジオクチルの重量比率が前記エチルセルロースの重量比率より大きく、
前記第２有機結合材成分における前記エチルセルロースに対する前記フタル酸ジオクチルの重量比率が、１４０〜２５０重量％であり、
前記第１無機顔料粉末に対する前記第１有機結合材成分の重量比率が１０重量％未満であることを特徴とする積層セラミック部品の製造方法。
【国際調査報告】
2005017928.tif 000010
2005017928.tif 000011